(57)【要約】【課題】 樹脂粒子の表面に、粉状着色剤を容易に且つ好適にしかも短時間で固定させることができ、さらに多枚数の連続印刷においても、着色剤の好適な固着状態を経時的に維持させることができるトナーの製造方法を提供すること。【解決手段】   撹拌槽、回転駆動軸及び撹拌翼を有し、攪拌槽の底壁を貫通する回転駆動軸に固定した撹拌翼を該撹拌槽の底部に配置し、撹拌槽内部に複数枚のデフレクターが固定された金属環を撹拌槽上部から吊り下げて配置し、かつ、該撹拌槽内に少なくとも１つのガス導入口とガス排出口をそれぞれ配置した構造を有する回転翼式撹拌装置内に、樹脂粒子及び粉状着色剤を投入し、該撹拌槽内で樹脂粒子と粉状着色剤を該撹拌翼によって撹拌、混合することで該樹脂粒子に該粉状着色剤を固定化して、着色樹脂粒子を得ることを含むトナーの製造方法。【選択図】なし【特許請求の範囲】
【請求項１】
撹拌槽、回転駆動軸及び撹拌翼を有し、攪拌槽の底壁を貫通する回転駆動軸に固定した撹拌翼を該撹拌槽の底部に配置し、撹拌槽内部に複数枚のデフレクターが固定された金属環を撹拌槽上部から吊り下げて配置し、かつ、該撹拌槽内に少なくとも１つのガス導入口とガス排出口をそれぞれ配置した構造を有する回転翼式撹拌装置内に、
樹脂粒子及び粉状着色剤を投入し、該撹拌槽内で該樹脂粒子と該着色剤とを該撹拌翼によって撹拌、混合することで該樹脂粒子に該粉状着色剤を固定化して、着色樹脂粒子を得ることを含むトナーの製造方法。
【請求項２】
撹拌槽、回転駆動軸及び撹拌翼を有し、攪拌槽の底壁を貫通する回転駆動軸に固定した撹拌翼を該撹拌槽の底部に配置し、撹拌槽内部に複数枚のデフレクターが固定された金属環を撹拌槽上部から吊り下げて配置し、かつ、該撹拌槽内に少なくとも１つのガス導入口とガス排出口をそれぞれ配置した構造を有する回転翼式撹拌装置内に、
樹脂粒子及び粉状着色剤を投入し、該撹拌槽内で該樹脂粒子と該粉状着色剤とを該撹拌翼によって撹拌、混合することで該樹脂粒子に該粉状着色剤を固定化して、着色樹脂粒子を得、
次いで、該撹拌装置内へ外添剤を投入して、該撹拌槽内で該着色樹脂粒子と該外添剤とを該撹拌翼によって撹拌、混合するトナーの製造方法。
【請求項３】
前記攪拌翼の先端速度が４０〜１２０ｍ／ｓである請求項１または２に記載のトナーの製造方法。
【請求項４】
前記デフレクターの枚数が３〜２０枚であり、かつ、各デフレクター面積の合計が攪拌槽の底部面積の０．０５〜１倍である請求項１〜３のいずれか１項に記載のトナーの製造方法。
【請求項５】
前記デフレクターが、撹拌翼の回転方向の面と、デフレクター面との成す角度θが１０°〜９０°となるように配置する請求項１〜４のいずれか１項に記載のトナーの製造方法。
【請求項６】
前記攪拌翼の最上部と前記デフレクターの最下部とのクリアランスＬと、撹拌槽の内寸高さＨとの比（Ｌ／Ｈ）が０．０１〜０．２である請求項１〜５のいずれか１項に記載のトナーの製造方法。
【請求項７】
前記着色樹脂粒子を得た後、外添剤として、少なくとも一種の無機微粒子からなる外添剤を投入し、該撹拌槽内にて外添処理を行なう請求項１〜６いずれかに記載のトナーの製造方法。
【請求項８】
前記外添剤として、個数平均一次粒径５〜２５ｎｍの無機微粒子（Ａ）及び個数平均一次粒径３０ｎｍ〜１２０ｎｍの無機微粒子（Ｂ）を含有する請求項７に記載のトナーの製造方法。
【請求項９】
前記攪拌槽が、冷媒を通過せしめるジャケット構造を有し、該ジャケットに冷媒を通過させて、前記撹拌槽内を、前記着色樹脂粒子を構成する前記樹脂粒子のガラス転移温度より低い温度に制御する請求項１〜８のいずれか１項に記載のトナーの製造方法。
【請求項１０】
前記ガス導入口から不活性ガスを供給する請求項１〜９のいずれか１項に記載のトナーの製造方法。
【請求項１１】
前記樹脂粒子が湿式法で得られたものである請求項１〜１０のいずれか１項に記載のトナーの製造方法。
【発明の詳細な説明】
【技術分野】
【０００１】
本発明は、電子写真法、静電記録法、及び静電印刷法等において静電潜像を現像するために用いられるトナー（以下、単に「トナー」と称することがある。）の製造方法に関し、更に詳細には、着色剤の好適な固着状態を経時的に維持させることができるトナーの製造方法に関する。
【背景技術】
【０００２】
電子写真装置、静電記録装置、及び静電印刷装置等の画像形成装置は、感光体上に形成される静電潜像を、トナーで現像することで所望の画像を形成する方法が広く実施され、複写機、プリンター、ファクシミリ、及びこれら複合機等に適用されている。
【０００３】
例えば、電子写真法を用いた電子写真装置では、一般には光導電性物質からなる感光体の表面を種々の手段で一様に帯電させた後、当該感光体上に静電潜像を形成し、次いで当該静電潜像を、トナーを用いて現像し、必要に応じて用紙等の記録材にトナー画像を転写した後、加熱等により定着し印刷物を得るものである。
【０００４】
上記画像形成装置において、現像に用いるトナーは、粉砕法等の乾式法、及び溶解懸濁法や重合法等の湿式法により製造されたものに大別され、重合法としては、懸濁重合法、乳化重合凝集法、分散重合法等が挙げられる。
【０００５】
粉砕法は、結着樹脂と着色剤を溶融混練するか、重合性単量体と着色剤を含有する混合物を重合させて得られる着色樹脂粒子の固形物を粉砕し、分級することによりトナーを製造する方法である。一方、湿式法は、着色樹脂粒子となる液滴を水系分散媒体中で形成する工程を含むトナーの製造方法である。
【０００６】
粉砕法で得られる着色樹脂粒子が不定形であるのに対して、湿式法で得られる着色樹脂粒子は、形状が球形に近く小粒径でシャープな粒径分布をもつ。特に、画像再現性や精細性等の画質を向上させる観点から、重合法により得られるトナー（重合トナー）のように、形状や粒径分布が高度に制御されたトナーが用いられるようになってきた。
【０００７】
近年、電子写真法を用いた複写機、プリンター等の画像形成装置は、急速にカラー化が進んでいる。カラー印刷では、写真等の高精細な画像の印刷も行なうことから、特に、高解像度で色再現性のよい印刷が求められており、その要求に対応できる高品質のカラートナーが必要とされている。
【０００８】
上記のような要求に対して、球形のカラートナーを用いると、転写性、現像性が向上し、高解像度に適していることが知られている。そこで、画像再現性や精細性等の画質を向上させる観点から、重合法により得られるトナー（重合法トナー）のように、形状や粒径分布が高度に制御されたトナーが主流になってきつつある。
【０００９】
しかしながら、電子写真装置に搭載されるカラートナーは、通常、イエロー、マゼンタ、シアン及びブラックの４色のトナーで構成されている。これらのカラートナーを懸濁重合法で製造するには、各色ごとに、製造ラインが必要となり、その結果、設置場所が増大し、プラントも複雑化するという問題がある。
【００１０】
そのため、着色剤を含有しない樹脂粒子を、重合法などにより作製して、その後、着色を行なうことが検討されている。
【００１１】
特許文献１には、懸濁重合法により作製された樹脂粒子を水性媒体中に分散させ、その水性媒体中に別途準備した染料を分散させた水性媒体中を添加して、軟化点よりも４０℃高い温度以下まで加温して、樹脂粒子を染色し、脱水し乾燥するトナーの製造方法が開示れている。
しかし、この製造方法により得られるトナーは、プリンター等の画像形成装置で長期間使用する際に、接触する部材等に染料の一部が移行し汚染することにより、帯電特性の低下が発生するおそれがあった。
【００１２】
特許文献２には、界面活性剤の存在下に、懸濁重合法により作製した樹脂粒子、酸性のｐHを有するカーボンブラック及びシリカ微粉末を水性媒体中に分散させ、次いで、この水性媒体に酸を添加して水性媒体を酸性にした後、撹拌下で水性媒体を樹脂粒子のガラス転移温度よりも高い温度に加温して、カーボンブラックとシリカ微粉末を付着固定させた後、脱水し、乾燥するトナーの製造方法が開示されている。
【００１３】
特許文献３には、懸濁重合法により作製した樹脂粒子に、顔料を含む微粒子を添加、混合して、微粒子が付着した樹脂粒子を作製し、その後得られた樹脂粒子を水系媒体中に分散させて、水系媒体の温度を樹脂粒子のガラス転移温度より高い温度からガラス転移温度＋５０℃以下の温度に制御して、樹脂粒子の表面に微粒子を固着させたトナー及びトナーの製造方法が開示されている。
【００１４】
しかしながら、これらの製造方法では、水系媒体にて付着または固着せずに遊離した顔料の存在により、その後の脱水の工程にて、濾過材への目詰まりなどによる脱水不良が起こりやすい。
【先行技術文献】
【特許文献】
【００１５】
【特許文献１】特開昭６３−１０６６６７号公報
【特許文献２】特開平３−７９５３号公報
【特許文献３】特開２０００−３３０３３４号公報
【発明の概要】
【発明が解決しようとする課題】
【００１６】
本発明の目的は、カラートナーの製造ラインが簡略化でき、且つ、得られるトナーも、印字濃度が高く、カブリの発生がなく、初期の噴出し性に優れており、多枚数の連続印刷を行なっても、カブリの発生や画像濃度の低下が起こり難く印字耐久性に優れるトナーの製造方法を提供することにある。
【課題を解決するための手段】
【００１７】
本発明者らは、上記目的を達成すべく鋭意検討したところ、撹拌翼を有する撹拌装置で、樹脂粒子と粉状着色剤とを撹拌、混合する外添処理工程において、該撹拌装置内に複数枚のデフレクターが固定された金属環が配置されている装置を使用することにより、樹脂粒子の表面に、粉状着色剤を容易に且つ好適にしかも短時間で固着させることができ、さらに多枚数の連続印刷においても、粉状着色剤の好適な固着状態を経時的に維持させることができることを見出し、これらの知見に基づいて本発明を完成するに到った。
【００１８】
即ち、本発明のトナーの製造方法は、撹拌槽、回転駆動軸及び撹拌翼を有し、攪拌槽の底壁を貫通する回転駆動軸に固定した撹拌翼を該撹拌槽の底部に配置し、撹拌槽内部に複数枚のデフレクターが固定された金属環を撹拌槽上部から吊り下げて配置し、かつ、該撹拌槽内に少なくとも１つのガス導入口とガス排出口をそれぞれ配置した構造を有する回転翼式撹拌装置内に、樹脂粒子及び粉状着色剤を投入し、該撹拌槽内で該樹脂粒子と該粉状着色剤とを該撹拌翼によって撹拌、混合することで該樹脂粒子に該粉状着色剤を固定化して、着色樹脂粒子を得ることを含むトナーの製造方法である。
【００１９】
また、本発明の別のトナーの製造方法は、撹拌槽、回転駆動軸及び撹拌翼を有し、攪拌槽の底壁を貫通する回転駆動軸に固定した撹拌翼を該撹拌槽の底部に配置し、撹拌槽内部に複数枚のデフレクターが固定された金属環を撹拌槽上部から吊り下げて配置し、かつ、該撹拌槽内に少なくとも１つのガス導入口とガス排出口をそれぞれ配置した構造を有する回転翼式撹拌装置内に、樹脂粒子及び粉状着色剤を投入し、該撹拌槽内で該樹脂粒子と該粉状着色剤とを該撹拌翼によって撹拌、混合することで該樹脂粒子に該粉状着色剤を固定化して、着色樹脂粒子を得、次いで、該撹拌装置内へ外添剤を投入して、該撹拌槽内で該着色樹脂粒子と該外添剤とを該撹拌翼によって撹拌、混合するトナーの製造方法である。
【発明の効果】
【００２０】
上記の如き本発明のトナーの製造方法によれば、高速回転する攪拌羽根によって運動エネルギーが付加され解砕分散作用を受け、高速で流動してほぼ処理室の内壁を層状に移動し、デフレクターに衝突して衝撃力が発生し、この部分でも解砕分散作用を受けることになる。従って、攪拌翼とデフレクターとの協働により、樹脂粒子と粉状着色剤に対して強力な分散力を与え、さらに樹脂粒子への粉状着色剤の固定化処理が行なわれ、樹脂粒子の表面に、粉状着色剤を容易に且つ好適に短時間で固着させることができ、更に、回転翼式撹拌装置を用いることで、さらに粉状着色剤の好適な固着状態を経時的に維持させることができるため、印字濃度が高く、カブリの発生がなく、初期の噴出し性に優れており、多枚数の連続印刷を行なっても、カブリの発生や画像濃度の低下が起こり難く印字耐久性に優れるトナーの製造方法が提供される。
また、着色剤を含有しない樹脂粒子と粉状着色剤とを混合することにより着色樹脂粒子を得ることができるので、樹脂粒子までをひとつの製造ラインで製造することができるので、カラートナーの製造ラインを簡略化することが可能となる。
【発明を実施するための最良の形態】
【００２１】
本発明のトナーの製造方法は、撹拌槽、回転駆動軸及び撹拌翼を有し、攪拌槽の底壁を貫通する回転駆動軸に固定した撹拌翼を該撹拌槽の底部に配置し、撹拌槽内部に複数枚のデフレクターが固定された金属環を撹拌槽上部から吊り下げて配置し、かつ、該撹拌槽内に少なくとも１つのガス導入口とガス排出口をそれぞれ配置した構造を有する回転翼式撹拌装置内に、樹脂粒子及び粉状着色剤を投入し、該撹拌槽内で樹脂粒子と粉状着色剤とを該撹拌翼によって撹拌、混合することで該樹脂粒子に該粉状着色剤を固定化して、着色樹脂粒子を得ることを特徴とするものである。
【００２２】
以下、本発明のトナーの製造方法について説明する。
【００２３】
本発明の製造方法で得られるトナーは、着色剤及び結着樹脂を含んでなる着色樹脂粒子、並びに外添剤を含有しており、上記着色樹脂粒子は、必要に応じて帯電制御剤、離型剤等のその他の添加物を含有していてもよい。
本発明において、着色樹脂粒子は、樹脂粒子と粉状着色剤とを回転翼式撹拌装置内で高速で撹拌、混合することで該樹脂粒子に該粉状着色剤を固定化することにより得ることができる。
【００２４】
樹脂粒子を構成する結着樹脂の具体例としては、ポリスチレン、スチレン−アクリル酸ブチル共重合体、ポリエステル樹脂、エポキシ樹脂等の従来からトナーに広く用いられている樹脂を挙げることができる。
【００２５】
本発明において、樹脂粒子の製造方法は特に限定されず、（Ａ）重合法や（Ｂ）粉砕法等の従来から用いられているトナーの製造方法において、通常含有される着色剤を含まないことにより製造することができる。本発明のトナーの製造方法においては、重合法で得られる樹脂粒子がミクロンオーダーで比較的小さい粒径分布を持つことから好ましい。上記重合法としては、乳化重合凝集法、分散重合法、懸濁重合法などが挙げられ、懸濁重合法が好ましい。
好ましい懸濁重合法を採用して樹脂粒子を製造する場合、以下のようなプロセスにより行なわれる。
【００２６】
（１）樹脂粒子
（Ａ）懸濁重合法
（Ａ−１）重合性単量体組成物の調製工程
先ず、重合性単量体、さらに必要に応じて帯電制御剤、離型剤等のその他の添加物を混合し、着色剤を含まない重合性単量体組成物の調製を行なう。重合性単量体組成物を調製する際の混合には、必要に応じて混合されるその他の添加剤が溶解させることができれば特に限定はなく、通常の撹拌装置を用いて行なうことができる。
【００２７】
本発明において重合性単量体とは、重合可能な化合物をいう。この重合性単量体が重合されて結着樹脂となる。重合性単量体の主成分として、モノビニル単量体を使用することが好ましい。モノビニル単量体としては、例えば、スチレン；ビニルトルエン、及びα−メチルスチレン等のスチレン誘導体；アクリル酸、及びメタクリル酸；アクリル酸メチル、アクリル酸エチル、アクリル酸プロピル、アクリル酸ブチル、アクリル酸２−エチルヘキシル、及びアクリル酸ジメチルアミノエチル等のアクリル酸エステル；メタクリル酸メチル、メタクリル酸エチル、メタクリル酸プロピル、メタクリル酸ブチル、メタクリル酸２−エチルヘキシル、及びメタクリル酸ジメチルアミノエチル等のメタクリル酸エステル；アクリルアミド、メタクリルアミド等のアミド化合物；エチレン、プロピレン、及びブチレン等のオレフィン；等が挙げられる。これらのモノビニル単量体は、単独で用いてもよいし、複数組み合わせて用いてもよい。これらのうち、モノビニル単量体として、スチレン、スチレン誘導体、及びアクリル酸もしくはメタクリル酸の誘導体が、好適に用いられる。
【００２８】
重合性単量体の一部として、ホットオフセット改善のために、上記モノビニル単量体と共に、任意の架橋性の重合性単量体を用いることが好ましい。架橋性の重合性単量体とは、２つ以上の重合可能な官能基を持つモノマーのことをいう。架橋性の重合性単量体としては、例えば、ジビニルベンゼン、ジビニルナフタレン、及びこれらの誘導体等の、芳香族ジビニル化合物；エチレングリコールジメタクリレート、及びジエチレングリコールジメタクリレート等の、ポリアルコールの不飽和カルボン酸ポリエステル；Ｎ，Ｎ−ジビニルアニリン、及びジビニルエーテル等の、その他のジビニル化合物；トリメチロールプロパントリメタクリレート、及びジメチロールプロパンテトラアクリレート等の３個以上のビニル基を有する化合物；等を挙げることができる。これらの架橋性の重合性単量体は、それぞれ単独で、あるいは２種以上組み合わせて用いることができる。
本発明では、架橋性の重合性単量体を、モノビニル単量体１００質量部に対して、通常０．１〜５質量部、好ましくは０．３〜２質量部の割合で用いることが望ましい。
【００２９】
また、重合性単量体の一部として、マクロモノマーを用いると、トナーの保存性と低温定着性とのバランスが良好になるため、上記モノビニル単量体と共に、任意のマクロモノマーを用いることが好ましい。マクロモノマーとは、分子鎖の末端に重合可能な炭素−炭素不飽和結合を有するもので、数平均分子量が、通常１，０００〜３０，０００の反応性の、オリゴマーまたはポリマーのことをいう。マクロモノマーは、モノビニル単量体を重合して得られる重合体のＴｇ（ガラス転移温度）よりも、高いＴｇを有する重合体を与えるものが好ましい。
本発明では、マクロモノマーを、モノビニル単量体１００質量部に対して、通常０．０１〜１０質量部、好ましくは０．０３〜５質量部、さらに好ましくは０．０５〜１質量部の割合で用いることが望ましい。
【００３０】
その他の添加物として、帯電制御剤を用いることが好ましい。帯電制御剤としては、各種の正帯電性または負帯電性の帯電制御剤を用いることができる。例えば、カルボキシル基または含窒素基を有する有機化合物の金属錯体、含金属染料、及びニグロシン等の樹脂でない帯電制御剤；４級アンモニウム塩基含有共重合体、スルホン酸基又はスルホン酸塩構造含有共重合体、及びカルボキシル基又はカルボン酸塩構造含有共重合体等の帯電制御樹脂；等を用いることができる。中でも、トナーの印字耐久性が良好になることから、帯電制御剤は、帯電制御樹脂を含むことが好ましい。帯電制御剤のうち、樹脂でない帯電制御剤と、帯電制御樹脂を併用しても良いし、帯電制御樹脂を単独で用いても良い。帯電制御樹脂を単独で用いることがより好ましい。帯電制御樹脂として、４級アンモニウム塩基含有共重合体を用いることが、さらに好ましい。
本発明では、帯電制御剤を、モノビニル単量体１００質量部に対して、通常０．０１〜１０質量部、好ましくは０．０３〜８質量部の割合で用いることが望ましい。
【００３１】
その他の添加物として、定着時におけるトナーの定着ロールからの離型性を改善できるので、離型剤を添加することが好ましい。離型剤としては、一般にトナーの離型剤として用いられるものであれば、特に制限無く用いることができる。低分子量ポリエチレン、低分子量ポリプロピレン、及び低分子量ポリブチレン等のポリオレフィンワックス；キャンデリラ、カルナウバ、ライス、木ロウ、及びホホバ等の天然ワックス；パラフィン、マイクロクリスタリン、及びペトロラクタム等の石油ワックス；モンタン、セレシン、及びオゾケライト等の鉱物ワックス；フィッシャートロプシュワックス等の合成ワックス；ペンタエリスリトールテトラミリステート、ペンタエリスリトールテトラパルミテート、ペンタエリスリトールテトラステアレート、及びペンタエリスリトールテトララウレート等のペンタエリスリトールエステルやジペンタエリスリトールヘキサミリステート、ジペンタエリスリトールヘキサパルミテート、及びジペンタエリスリトールヘキサラウレート等のジペンタエリスリトールエステル等の多価アルコールエステル化合物；等が挙げられる。中でもトナーの低温定着性を向上させ、印字耐久性を悪化させないことから、多価アルコールエステル化合物が好ましい。これらは１種を単独で用いてもよく、２種以上を組み合わせて用いてもよい。
本発明では、離型剤を、モノビニル単量体１００質量部に対して、通常０．１〜３０質量部、好ましくは１〜２０質量部の割合で用いることが望ましい。
【００３２】
その他の添加物として、分子量調整剤を用いることが好ましい。分子量調整剤としては、ｔ−ドデシルメルカプタン、ｎ−ドデシルメルカプタン、ｎ−オクチルメルカプタン、及び２，２，４，６，６−ペンタメチルヘプタン−４−チオール等のメルカプタン類；テトラメチルチウラムジスルフィド、テトラエチルチウラムジスルフィド、テトラブチルチウラムジスルフィド、Ｎ、Ｎ'−ジメチル−Ｎ、Ｎ'−ジフェニルチウラムジスルフィド、Ｎ、Ｎ'−ジオクタデシル−Ｎ、Ｎ'−ジイソプロピルチウラムジスルフィド等のチウラムジスルフィド類；等が挙げられる。分子量調整剤は、重合開始前または重合途中に添加することができる。
本発明では、分子量調整剤を、モノビニル単量体１００質量部に対して、通常０．０１〜１０質量部、好ましくは０．１〜５質量部の割合で用いることが望ましい。
【００３３】
（Ａ−２）懸濁液を得る懸濁工程（液滴形成工程）
上記（Ａ−１）重合性単量体組成物の調製工程により得られた重合性単量体組成物を、水系分散媒体中に懸濁させて懸濁液（重合性単量体組成物分散液）を得る。ここで、懸濁とは、水系分散媒体中で重合性単量体組成物の液滴を形成させることを意味する。液滴形成のための分散処理は、例えば、インライン型乳化分散機（荏原製作所社製、商品名：エバラマイルダー）、高速乳化・分散機（特殊機化工業社製、商品名：Ｔ．Ｋ．ホモミクサー  ＭＡＲＫ  ＩＩ型）等の強攪拌が可能な装置を用いて行なうことができる。
【００３４】
本発明において、水系分散媒体は、水単独でもよいが、低級アルコール、及び低級ケトン等の水に溶解可能な溶剤を併用することもできる。
【００３５】
本発明において、水系分散媒体には、分散安定化剤を含有させることが好ましい。分散安定化剤としては、例えば、硫酸バリウム、及び硫酸カルシウム等の硫酸塩；炭酸バリウム、炭酸カルシウム、及び炭酸マグネシウム等の炭酸塩；リン酸カルシウム等のリン酸塩；酸化アルミニウム、及び酸化チタン等の金属酸化物；水酸化アルミニウム、水酸化マグネシウム、及び水酸化第二鉄等の金属水酸化物；等の金属化合物や、ポリビニルアルコール、メチルセルロース、及びゼラチン等の水溶性高分子；アニオン性界面活性剤；ノニオン性界面活性剤；両性界面活性剤；等の有機化合物が挙げられる。
【００３６】
上記分散安定化剤の中でも、金属化合物、特に難水溶性の金属水酸化物のコロイドを含有する分散安定化剤は、着色樹脂粒子の粒径分布を狭くすることができ、洗浄後の分散安定化剤残存量が少ないので、得られる重合トナーは、画像を鮮明に再現することができ、特に、高温高湿下の画像品質を悪化させないので好ましい。
【００３７】
上記分散安定化剤は１種又は２種以上を組み合わせて用いることができる。分散安定化剤の添加量は、重合性単量体１００質量部に対して０．１〜２０質量部であることが好ましく、さらに０．２〜１０質量部であることがより好ましい。また、分散安定化剤の添加量は、水系分散媒体１００質量部に対して０．１〜１０質量部であることが好ましく、さらに０．２〜５質量部であることがより好ましい。
【００３８】
重合開始剤としては、過硫酸カリウム、及び過硫酸アンモニウム等の過硫酸塩；４，４’−アゾビス（４−シアノバレリック酸）、２，２’−アゾビス（２−メチル−Ｎ−（２−ヒドロキシエチル）プロピオンアミド、２，２’−アゾビス（２−アミジノプロパン）ジヒドロクロライド、２，２’−アゾビス（２，４−ジメチルバレロニトリル）、及び２，２’−アゾビスイソブチロニトリル等のアゾ化合物；ジ−ｔ−ブチルパーオキシド、ベンゾイルパーオキシド、ｔ−ブチルパーオキシ−２−エチルヘキサノエート、ｔ−ヘキシルパーオキシ−２−エチルヘキサノエート、ｔ−ブチルパーオキシピバレート、ジイソプロピルパーオキシジカーボネート、ジ−ｔ−ブチルパーオキシイソフタレート、及びｔ−ブチルパーオキシイソブチレート等の有機過酸化物が挙げられる。これらの中で、残留重合性単量体を少なくすることができ、印字耐久性も優れることから、有機過酸化物を用いるのが好ましい。
重合開始剤は、前記のように、重合性単量体組成物が水系分散媒体中へ分散された後、液滴形成前に、添加されても良いが、重合性単量体組成物へ添加されても良い。
【００３９】
重合性単量体組成物の重合に用いられる、重合開始剤の添加量は、モノビニル単量体１００質量部に対して、好ましくは０．１〜２０質量部であり、さらに好ましくは０．３〜１５質量部であり、最も好ましくは１．０〜１０質量部である。
【００４０】
（Ａ−３）重合工程
上記（Ａ−２）懸濁液を得る工程（液滴形成工程）により得られた、所望の懸濁液（重合性単量体組成物の液滴を含有する水系分散媒体）を、加熱し、重合を開始し、樹脂粒子の水分散液が得られる。
本発明における重合温度は、５０℃以上であることが好ましく、６０〜９５℃であることがより好ましい。また、本発明における重合時間は、１〜２０時間であることが好ましく、２〜１５時間であることがより好ましい。
なお、重合性単量体組成物の液滴を安定に分散させた状態で重合を行うために、本重合工程においても上記（Ａ−２）懸濁液を得る工程（液滴形成工程）に引き続き、攪拌による分散処理を行ないながら重合反応を進行させてもよい。
【００４１】
本発明において、重合工程により得られる樹脂粒子をコア層とし、その外側にコア層と異なるシェル層を作ることで得られる、所謂コアシェル型（または、「カプセル型」ともいう。）の樹脂粒子とすることが好ましい。
コアシェル型の樹脂粒子は、低軟化点の物質よりなるコア層を、それより高い軟化点を有する物質で被覆することにより、トナーの定着温度の低温化と保存時の凝集防止とのバランスを取ることができる。
【００４２】
上記コアシェル型の樹脂粒子を製造する方法としては、特に制限はなく従来公知の方法によって製造することができる。ｉｎ  ｓｉｔｕ重合法や相分離法が、製造効率の観点から好ましい。
【００４３】
ｉｎ  ｓｉｔｕ重合法によるコアシェル型の樹脂粒子の製造法を以下に説明する。
樹脂粒子が分散している水系分散媒体中に、シェル層を形成するための重合性単量体（シェル用重合性単量体）とシェル用重合開始剤を添加し、重合を行なうことでコアシェル型の樹脂粒子を得ることができる。
【００４４】
シェル用重合性単量体としては、前述の重合性単量体と同様のものを用いることができる。その中でも、スチレン、メチルメタクリレート等のＴｇが８０℃を超える重合体が得られる単量体を、単独であるいは２種以上組み合わせて使用することが好ましい。
【００４５】
シェル用重合性単量体の重合に用いるシェル用重合開始剤としては、過硫酸カリウム、及び過硫酸アンモニウム等の過硫酸金属塩；２，２’−アゾビス（２−メチル−Ｎ−（２−ヒドロキシエチル）プロピオンアミド）、及び２，２’−アゾビス−（２−メチル−Ｎ−（１，１−ビス（ヒドロキシメチル）２−ヒドロキシエチル）プロピオンアミド）等の水溶性のアゾ化合物；等の重合開始剤を挙げることができる。
本発明において用いるシェル用重合開始剤の添加量は、シェル用重合性単量体１００質量部に対して０．１〜３０質量部であることが好ましく、より好適には１〜２０質量部であることが好ましい。
【００４６】
シェル層の重合温度は、５０℃以上であることが好ましく、より好適には６０〜９５℃である。また、シェル層の重合時間は、１〜２０時間であることが好ましく、より好適には２〜１５時間である。
【００４７】
（Ａ−４）洗浄、濾過、脱水、及び乾燥工程
上記（Ａ−３）重合工程後に得られる樹脂粒子の水分散液は、常法に従い、洗浄、濾過、脱水、及び乾燥の一連の操作を、必要に応じて数回繰り返し行なわれることが好ましい。
【００４８】
先ず、樹脂粒子の水分散液中に残存する分散安定化剤を除去するために、樹脂粒子の水分散液に、酸又はアルカリを添加し洗浄を行なう。
使用した分散安定化剤が、酸に可溶な無機化合物である場合、樹脂粒子水分散液へ酸を添加し、一方、使用した分散安定化剤が、アルカリに可溶な無機化合物である場合、樹脂粒子水分散液へアルカリを添加する。
【００４９】
分散安定化剤として、酸に可溶な無機化合物を使用した場合、樹脂粒子水分散液へ酸を添加し、ｐＨを６．５以下に調整することが好ましい。より好適にはｐＨ６以下に調整することが好ましい。添加する酸としては、硫酸、塩酸、硝酸等の無機酸、及び蟻酸、酢酸等の有機酸を用いることができるが、分散安定化剤の除去効率が大きいことや製造設備への負担が小さいことから、特に硫酸が好適である。
【００５０】
（Ｂ）粉砕法
粉砕法を採用して樹脂粒子を製造する場合、以下のようなプロセスにより行なわれる。
先ず、結着樹脂、必要に応じて帯電制御剤やその他の添加物を混合機、例えば、ボールミル、Ｖ型混合機、ヘンシェルミキサー（：商品名）、高速ディゾルバ、インターナルミキサー、フォールバーグ等を用いて混合する。次に、上記により得られた混合物を、加圧ニーダー、二軸押出混練機、ローラ等を用いて加熱しながら混練する。得られた混練物を、ハンマーミル、カッターミル、ローラミル等の粉砕機を用いて、粗粉砕する。更に、ジェットミル、高速回転式粉砕機等の粉砕機を用いて微粉砕した後、風力分級機、気流式分級機等の分級機により、所望の粒径に分級して粉砕法による樹脂粒子を得る。
【００５１】
なお、粉砕法で用いる結着樹脂、及び帯電制御剤やその他の添加物は、前述の（Ａ）重合法で挙げたものを用いることができる。また、粉砕法により得られる樹脂粒子は、前述の（Ａ）重合法により得られる樹脂粒子と同じく、ｉｎ  ｓｉｔｕ重合法等の方法によりコアシェル型の樹脂粒子とすることもできる。
【００５２】
本発明で用いる樹脂粒子の体積平均粒径Ｄｖは、画像再現性の観点から、３〜１５μｍであることが好ましく、４〜１２μｍであることがより好ましい。
樹脂粒子の体積平均粒径Ｄｖが、上記範囲未満である場合には、トナーの流動性が低下し、カブリ等による画質の劣化が起り易くなる場合がある。一方、樹脂粒子の体積平均粒径Ｄｖが、上記範囲を超える場合には、得られる画像の解像度が低下する場合がある。
【００５３】
また、樹脂粒子の体積平均粒径（Ｄｖ）と個数平均粒径（Ｄｐ）との比である粒径分布（Ｄｖ／Ｄｐ）は、画像再現性の観点から、１．０〜１．３であることが好ましく、１．０〜１．２であることがより好ましい。
樹脂粒子の粒径分布（Ｄｖ／Ｄｐ）が、上記範囲を超える場合には、トナーの流動性が低下し、カブリ等による画質の劣化が起り易くなる場合がある。
上記樹脂粒子の体積平均粒径Ｄｖ、及び個数平均粒径Ｄｐは、例えば、粒径測定機（ベックマン・コールター社製、商品名：マルチサイザー）等を用いて測定することができる。
【００５４】
樹脂粒子の平均円形度は、画像再現性の観点から、０．９６０〜０．９９５であることが好ましく、０．９７０〜０．９９５であることがより好ましい。
本発明において、円形度は、粒子像と同じ投影面積を有する円の周囲長を、粒子の投影像の周囲長で除した値として定義される。また、本発明における平均円形度は、粒子の形状を定量的に表現する簡便な方法として用いたものであり、樹脂粒子の凹凸の度合いを示す指標であり、平均円形度は樹脂粒子が完全な球形の場合に１を示し、樹脂粒子の表面形状が複雑になるほど小さな値となる。平均円形度は、０．６μｍ以上の円相当径の粒子群について測定された各粒子の円形度（Ｃｉ）をｎ個の粒子について下記計算式１よりそれぞれ求め、次いで、下記計算式２より平均円形度（Ｃａ）を求める。
計算式１：
円形度（Ｃｉ）＝粒子の投影面積に等しい円の周囲長／粒子投影像の周囲長
【００５５】
【数１】
2012212062.tif 000002
【００５６】
上記計算式２において、ｆｉは、円形度（Ｃｉ）の粒子の頻度である。
上記円形度及び平均円形度は、シスメックス社製フロー式粒子像分析装置「ＦＰＩＡ−２０００」、「ＦＰＩＡ−２１００」、「ＦＰＩＡ−３０００」等を用いて測定することができる。
樹脂粒子の平均円形度が上記範囲未満の場合、印字の細線再現性が悪くなる虞がある。樹脂粒子の平均円形度を上記範囲とすることが容易なことから、樹脂粒子は重合法で製造されたものであることが好ましい。
【００５７】
（２）着色樹脂粒子
本発明のトナーの製造方法は、前述の（Ａ）重合法又は（Ｂ）粉砕法により樹脂粒子と粉体状の着色剤（以下、「粉状着色剤」とも言う。）とを、撹拌槽、回転駆動軸及び撹拌翼を有し、攪拌槽の底壁を貫通する回転駆動軸に固定した撹拌翼を該撹拌槽の底部に配置し、撹拌槽内部に複数枚のデフレクターが固定された金属環を撹拌槽上部から吊り下げて配置し、かつ、該撹拌槽内に少なくとも１つのガス導入口とガス排出口をそれぞれ配置した構造を有する回転翼式撹拌装置内に、投入し、該撹拌槽内で該樹脂粒子と該着色剤とを該撹拌翼によって撹拌、混合することで該樹脂粒子に該粉状着色剤を固定化（複合化）して、着色樹脂粒子を得る。
【００５８】
本発明では、粉体状の着色剤を用いるが、カラートナー（通常、ブラックトナー、シアントナー、イエロートナー、マゼンタトナーの４種類のトナーが用いられる。）を製造する場合、粉体状の、ブラック着色剤、シアン着色剤、イエロー着色剤、マゼンタ着色剤をそれぞれ用いることができる。
粉体状の着色剤の個数平均一次粒径は、１〜５００ｎｍであることが好ましく、５〜２００ｎｍであることがより好ましく、１０〜１００ｎｍであることが更に好ましい。
この個数平均一次粒径が１ｎｍよりも小さいと、攪拌してもシェアがかからなくなり、複合化することができないことがあり、逆に５００ｎｍより大きいと大きすぎるため、複合化しても、トナーから脱落し、安定的に複合状態が維持できないことがある。
【００５９】
本発明において、ブラック着色剤としては、カーボンブラック、チタンブラック、並びに酸化鉄亜鉛、及び酸化鉄ニッケル等の磁性粉等の顔料を用いることができる。
【００６０】
シアン着色剤としては、例えば、銅フタロシアニン顔料、その誘導体、及びアントラキノン顔料等の化合物が用いられる。具体的には、Ｃ．Ｉ．Ｐｉｇｍｅｎｔ  Ｂｌｕｅ２、３、６、１５、１５：１、１５：２、１５：３、１５：４、１６、１７：１、及び６０等が挙げられる。
【００６１】
イエロー着色剤としては、例えば、モノアゾ顔料、及びジスアゾ顔料等のアゾ顔料、縮合多環顔料等の化合物が用いられる。具体的には、Ｃ．Ｉ．Ｐｉｇｍｅｎｔ  Ｙｅｌｌｏｗ３、１２、１３、１４、１５、１７、６２、６５、７３、７４、８３、９３、９７、１２０、１３８、１５５、１８０、１８１、１８５、及び１８６等が挙げられる。
【００６２】
マゼンタ着色剤としては、例えば、モノアゾ顔料、及びジスアゾ顔料等のアゾ顔料、縮合多環顔料等の化合物が用いられる。具体的には、Ｃ．Ｉ．Ｐｉｇｍｅｎｔ  Ｒｅｄ３１、４８、５７：１、５８、６０、６３、６４、６８、８１、８３、８７、８８、８９、９０、１１２、１１４、１２２、１２３、１４４、１４６、１４９、１５０、１６３、１７０、１８４、１８５、１８７、２０２、２０６、２０７、２０９、２３７、２５１、及びＣ．Ｉ．Ｐｉｇｍｅｎｔ  Ｖｉｏｌｅｔ１９等が挙げられる。
【００６３】
本発明では、それぞれの粉状着色剤は、単独もしくは２種以上を組み合わせて用いても良く、樹脂粒子１００質量部に対して、通常１〜１０質量部、好ましくは４〜８質量部の割合で用いることが望ましい。
【００６４】
本発明で使用する回転翼式撹拌装置は、図１に示すように、撹拌槽内部に、撹拌槽１の蓋１から吊り下がっている支柱３に支持棒４を介して固定されている金属環５にデフレクター６が固定されており、撹拌槽の底部には、撹拌槽内を撹拌する撹拌翼７が配置されている。撹拌翼は、図１に矢印で示すように時計回りに回転する。
撹拌槽内を回転する撹拌翼の先端速度は、４０〜１２０ｍ／ｓであることが好ましく、５０〜１１０ｍ／ｓであるこおとがより好ましく、６０〜１００ｍ／ｓであることが更に好ましい。この先端速度が４０ｍ／ｓより小さいと樹脂粒子に粉状着色剤を固定化し難くなることがあり、逆に１２０ｍ／ｓより大きくなると発熱が起こり樹脂粒子及び／又は着色樹脂粒子同士の融着による凝集が発生し易くなり、噴出しが発生したり、印字耐久性が低下することがある。
【００６５】
本発明において、攪拌槽内部に配置される金属環５は、複数のデフレクター６を有しており、デフレクター６は図２に示すようにその金属環５に溶接等により固定されており、デフレクターが固定された金属環５は、複数の支持棒４で溶接等により固定されており、支持棒４は撹拌槽上部から吊り下って突出している支柱３に溶接等で固定されている。デフレクターの枚数は複数必要であり、３〜２０枚であることが好ましく、６〜１６枚であることがより好ましく、８〜１２枚であることが更に好ましい。この枚数が１枚であると解砕分散力が小さくなり（シェアが掛からなくなり）、樹脂粒子に粉状着色剤を固定し難くなり、逆に２０枚より多くなると混合槽内で樹脂粒子と粉状着色剤との混合が起こり難くなり、樹脂粒子に粉状着色剤が均一固定化できなくなる場合がある。
【００６６】
デフレクター６が固定された金属環５を、撹拌槽上部からに吊り下って突出している支柱３に固定する支持棒４は３〜１２本であることが好ましく、３〜１０本であることがより好ましく、４〜８本であることが更に好ましい。この本数が３本より少ないと高速での混合での耐久性に欠け、支持棒が折れる場合があり、逆に１２本より多いと混合の妨げとなる場合がある。
【００６７】
デフレクターの金属環５への固定は、デフレクター板内を貫通させて溶接して固定することも可能であり（図示せず）、図２に示すようにデフレクター板の一端を溶接して固定することも可能であるが、撹拌槽内が高速流動することからデフレクター板の強度を考慮するとデフレクターの一端を溶接して固定することが好ましい。
【００６８】
金属環５に固定されるデフレクター６は、各デフレクターの面積の合計が撹拌槽底部の面積の０．０５〜１倍であることが好ましく、０．１５〜０．６倍であることがより好ましく、０．２〜０．４倍であることが更に好ましい。この面積が５％より小さいと解砕分散力が小さくなり（シェアが掛からなくなり）、樹脂粒子に粉状着色剤を固定し難くなる場合があり、逆に１００％より大きいと混合槽内でが樹脂粒子と粉状着色剤との混合が起こり難くなり、樹脂粒子に粉状着色剤を均一に固定化できなくなる場合がある。
【００６９】
デフレクター６は、図３に示すように、撹拌翼の回転方向の水平面と、デフレクター面とのなす角度θが、１０〜９０°であることが好ましく、２０〜８０°であることがより好ましく、３０〜６０°であることが更に好ましく、４０〜４５°であると特に好ましい。この角度が１０°より小さくても、９０°より大きくても、樹脂粒子がデフレクターに衝突することに発生する解砕分散力が小さくなり（シェアが掛からなくなり）、樹脂粒子に粉状着色剤を固定化し難くなる場合がある。
【００７０】
本発明においては、撹拌翼７の最上部と前記デフレクター６の最下部とのクリアランスＬと、撹拌槽の内寸高さＨとの比（Ｌ／Ｈ）が、０．０１〜０．２であることが好ましく、０．０１５〜０．１であることがより好ましく、０．０２〜０．０８であることが更に好ましい。この比が０．０１よりも小さいと高速で撹拌する撹拌翼７とデフレクター６が装置等の振動で接触する場合があり装置設計上危険であり、逆に０．２より大きいと樹脂粒子がデフレクターに衝突することに発生する解砕分散力が小さくなり（シェアが掛からなくなり）、樹脂粒子に粉状着色剤を固定し難くなる場合がある。
【００７１】
本発明において、固定化処理を行なう撹拌装置の槽内温度は、樹脂粒子のガラス転移温度より低い温度に制御することが好ましい。具体的には、１０〜４５℃であることが好ましく、１５〜４０℃であることがより好ましく、２０〜３５℃であることがさらに好ましい。
上記固定化処理を行なう撹拌装置の槽内温度が、上記範囲にある場合には、樹脂粒子の表面に、粉状着色剤を容易に且つ好適に付着させることができ、樹脂粒子及び／又は着色樹脂粒子同士の融着による凝集物の発生割合が少なく、さらに粉状着色剤の好適な固着状態を経時的に維持させることができるため、多枚数の連続印刷を行なっても、カブリ、縦筋等による画質の劣化が起こり難く印字耐久性に優れるトナーが得られる。
【００７２】
また、固定化処理を行なう攪拌装置は、撹拌によるエネルギーの付与で槽内温度が上昇するので、槽内温度を制御するために、撹拌槽の外部に冷媒を通過させることができるジャケットが配置されていることが好ましい（図示せず）。冷媒としては水を使用することもできるが、槽内温度を容易に制御し易い点からチラー水を使用することが好ましい。
【００７３】
本発明で使用する攪拌装置は、高速で回転する攪拌翼が固定された回転駆動軸の軸部が流量０．１〜２ｍ３／ｈｒの気体で封止されていることが好ましく、０．２〜１．５ｍ３／ｈｒの気体で封止されていることがより好ましい。封止する軸部の気体の流量が小さいと、攪拌翼を装着してある軸の軸受け部に、樹脂粒子及び／又は着色樹脂粒子が侵入して、そこで樹脂粒子及び／又は着色樹脂粒子が練られることにより樹脂粒子及び／又は着色樹脂粒子の凝集物が発生し、白筋が発生し易くなることがある。
【００７４】
逆に流量が大きいと、樹脂粒子に封止気体が流入することで樹脂粒子の見掛け密度が低下する結果、攪拌翼に衝突する樹脂粒子と粉状着色剤の個数が減少し、粉状着色剤の凝集物が解砕されなくなり、白筋が発生し易くなったり、粉状着色剤が樹脂粒子にうまく固定化されなくなり、印字枚数が増加したときにカブリが発生し易くなったりする。また、封止する気体と一緒に樹脂粒子及び／又は着色樹脂粒子が混合機外に排出され、収率が低下することがある。
封止する気体は、特に限定はないが、通常、ヘリウムやアルゴン等の希ガス、窒素、乾燥空気等を使用することができるが、希ガスや窒素等の不活性ガスが好ましく、窒素が特に好ましい。
【００７５】
本発明において、撹拌槽内で樹脂粒子と着色剤とを撹拌翼によって撹拌、混合する時間は、１〜６０分であることが好ましく、２〜３０分であることがより好ましく、３〜１５分であることが更に好ましい。この時間が１分未満であると、樹脂粒子に粉状着色剤を固定化し難くなることがあり、逆に６０分を超えても固定化は完了している考えられるので生産性が悪くなる。
【００７６】
本発明において、固定化処理を行なう攪拌装置は、本発明で特定する複数枚のデフレクターを固定して金属環を撹拌槽上部から吊り下げて配置可能な攪拌装置であれば特に限定されないが、例えば、ＦＭミキサー（：商品名、日本コークス社製）、ＣＯＭＰＯＳＩ（：商品名、日本コークス社製）、スーパーミキサー（：商品名、川田製作所社製）、メカノフュージョンシステム（：商品名、細川ミクロン社製）、メカノミル（：商品名、岡田精工社製）等の混合攪拌が可能な攪拌装置を用いて行なうことができる。中でも、撹拌翼の高速回転が可能なＣＯＭＰＯＳＩ（：商品名、日本コークス社製）が好ましい。
【００７７】
撹拌装置内に配置される撹拌翼は、特に限定されず、プロペラ型、パドル型及びタービン型等の様々な形状のものが使用できるが、本発明においては、混合の効率が高く、デフレクターをより効率的に活用できることから、タービン型の形状のものが好ましい。
【００７８】
（３）トナー
本発明の製造方法では、前述の方法により得られる着色樹脂粒子と、少なくとも１種の無機微粒子からなる外添剤とを、撹拌装置を用いて、撹拌、混合することにより外添処理をしてトナーを製造することが好ましい。外添処理に使用する撹拌装置は、前述した固定化処理に使用する撹拌装置と同様のものを使用できるが、撹拌翼の高速回転が可能であり、外添処理時間を短くすることができる点から、ＣＯＭＰＯＳＩ（：商品名、日本コークス社製）が好ましい。また、着色樹脂粒子を得た後に、引き続いて、同じ撹拌装置に外添剤を投入して、撹拌、混合してトナー製造することが製造ラインの簡略化できるので好ましい。
【００７９】
本発明において用いる外添剤は、下記特定の範囲の個数平均一次粒径を有するシリカ微粒子（Ａ）及びシリカ微粒子（Ｂ）を併用して用いることが好ましい。
【００８０】
シリカ微粒子（Ａ）の個数平均一次粒径は、５〜２５ｎｍであることが好ましく、６〜２０ｎｍであることがより好ましく、８〜２０ｎｍであることがさらに好ましい。
シリカ微粒子（Ａ）の個数平均一次粒径が、上記範囲外にある場合には、カブリが発生する場合がある。
【００８１】
シリカ微粒子（Ｂ）の個数平均一次粒径は、３０〜１２０ｎｍであることが好ましく、３０〜８０ｎｍであることがより好ましく、３５〜６０ｎｍであることがさらに好ましい。
シリカ微粒子（Ｂ）の個数平均一次粒径が、上記範囲未満にある場合には、印字耐久性が低下する場合がある。一方、シリカ微粒子（Ｂ）の個数平均一次粒径が、上記範囲を超える場合には、画像再現性が低下する場合がある。
【００８２】
本発明において、外添剤として好ましく用いられるシリカ微粒子（Ａ）は、種々の市販品を用いることができ、例えば、クラリアント社製のＨＤＫ２１５０（：商品名、個数平均一次粒径：１２ｎｍ）、日本アエロジル社製のＲ５０４（：商品名、個数平均一次粒径：１２ｎｍ）、ＲＡ２００ＨＳ（：商品名、個数平均一次粒径：１２ｎｍ）、テイカ社製のＭＳＰ−０１２（：商品名、個数平均一次粒径：１６ｎｍ）、ＭＳＰ−０１３（：商品名、個数平均一次粒径：１２ｎｍ）、キャボット社製のＴＧ８２０Ｆ（：商品名、個数平均一次粒径：７ｎｍ）、ＴＧ７１２０（：商品名、個数平均一次粒径：２０ｎｍ）等が挙げられる。
【００８３】
本発明において、外添剤として好ましく用いられるシリカ微粒子（Ｂ）は、種々の市販品を用いることができ、例えば、日本アエロジル社製のＮＡ５０Ｙ（：商品名、個数平均一次粒径：３５ｎｍ）、ＶＰＮＡ５０Ｈ（：商品名、個数平均一次粒径：４０ｎｍ）；クラリアント社製のＨ０５ＴＡ（：商品名、個数平均一次粒径：５０ｎｍ）；等が挙げられる。
【００８４】
本発明において、外添剤として、上述のように特定の粒径範囲を有するシリカ微粒子（Ａ）及び（Ｂ）を併用して用いることが好ましいが、必要に応じてその他の外添剤を含有させてもよく、例えば、シリカ、酸化チタン、酸化アルミニウム、酸化亜鉛、酸化錫、炭酸カルシウム、燐酸カルシウム、及び酸化セリウム等の無機微粒子；メタクリル酸エステル重合体、アクリル酸エステル重合体、スチレン-メタクリル酸エステル共重合体、スチレン-アクリル酸エステル共重合体、メラミン樹脂、及びコアがスチレン重合体でシェルがメタクリル酸エステル重合体で形成されたコアシェル型粒子等の有機樹脂粒子；が挙げられる。
【００８５】
本発明において用いる外添剤は、疎水化処理されていることが好ましい。疎水化処理剤としては、例えば、シランカップリング剤、シリコーンオイル、脂肪酸及び脂肪酸金属塩等を使用することができる。これらの中でも、シランカップリング剤、及びシリコーンオイルが好ましい。
【００８６】
シリカ微粒子（Ａ）の含有量は、着色樹脂粒子１００質量部に対して、０．１〜３．０質量部であることが好ましく、０．３〜２．５質量部であることが好ましく、０．５〜２．０質量部であることがさらに好ましい。
シリカ微粒子（Ａ）の含有量が、上記範囲未満である場合には、画像再現性が低下する場合がある。一方、シリカ微粒子（Ａ）の含有量が、上記範囲を超える場合には、カブリが発生する場合がある。
【００８７】
シリカ微粒子（Ｂ）の含有量は、着色樹脂粒子１００質量部に対して、０．１〜３．０質量部であることが好ましく、０．３〜２．５質量部であることがより好ましく、０．５〜２質量部であることがさらに好ましい。
シリカ微粒子（Ｂ）の含有量が、上記範囲外である場合には、印字耐久性が低下する場合がある。
【００８８】
本発明において、外添剤の添加量は、着色樹脂粒子１００質量部に対して、０．１〜６．０質量部であることが好ましく、０．２〜５．０質量部であることがより好ましく、０．５〜４．０質量部であることがさらに好ましい。
外添剤の添加量が、上記範囲外である場合には、印字耐久性が低下する場合や、画像再現性が低下する場合がある。
【００８９】
本発明において、外添剤として、さらに「脂肪酸金属塩粒子」を併用して用いることが、トナーの印字耐久性を向上させる観点から好ましい。
ここで、「脂肪酸金属塩粒子」とは、「金属」と、炭素数が１１〜３０、好ましくは１２〜２４のアルキル基（Ｒ−）を有する「高級脂肪酸」との塩の粒子のことをいう。
【００９０】
本発明で用いる脂肪酸金属塩を構成する「金属」としては、例えば、Ｌｉ、Ｎａ、Ｋ、Ｒｂ、Ｃｓ、Ｂｅ、Ｍｇ、Ｃａ、Ｓｒ、Ｂａ、Ｚｎ等が挙げられる。
【００９１】
また、本発明で用いる脂肪酸金属塩を構成する「高級脂肪酸」としては、例えば、ラウリン酸、トリデカン酸、ミリスチン酸、ペンタデカン酸、パルミチン酸、ヘプタデカン酸、ステアリン酸、アラキジン酸、ベヘン酸、及びリグノセリン酸等が挙げられる。
【００９２】
本発明で用いる脂肪酸金属塩としては、具体的に、ラウリン酸リチウム、ラウリン酸ナトリウム、ラウリン酸カリウム、ラウリン酸マグネシウム、ラウリン酸カルシウム、ラウリン酸バリウムなどのラウリン酸金属塩；ミリスチン酸リチウム、ミリスチン酸ナトリウム、ミリスチン酸カリウム、ミリスチン酸マグネシウム、ミリスチン酸カルシウム、ミリスチン酸バリウムなどのミリスチン酸金属塩；パルミチン酸リチウム、パルミチン酸ナトリウム、パルミチン酸カリウム、パルミチン酸マグネシウム、パルミチン酸カルシウム、パルミチン酸バリウムなどのパルミチン酸金属塩；ステアリン酸リチウム、ステアリン酸ナトリウム、及びステアリン酸カリウム、ステアリン酸マグネシウム、ステアリン酸カルシウム、ステアリン酸バリウム、ステアリン酸亜鉛などのステアリン酸金属塩；等が代表的に挙げられる。
【００９３】
本発明で用いる脂肪酸金属塩粒子の個数平均一次粒径は、通常０．１〜５μｍであり、０．２〜３μｍであることが好ましく、０．３〜２μｍであることがより好ましい。
上記脂肪酸金属塩粒子の個数平均一次粒径が、上記範囲未満である場合には、トナーの帯電性が低下し、カブリが発生する場合がある。一方、上記脂肪酸金属塩粒子の個数平均一次粒径が、上記範囲を超える場合には、印字画像に白抜けが発生する場合がある。
【００９４】
本発明で用いる脂肪酸金属塩粒子の含有量は、着色樹脂粒子１００質量部に対して、０．０１〜０．５質量部であることが好ましく、０．０１〜０．３であることがより好ましく、０．０２〜０．２質量部であることがさらに好ましい。
上記脂肪酸金属塩粒子の含有量が、上記範囲未満である場合には、トナーの印字耐久性を向上させる効果が十分に得られない場合がある。一方、上記脂肪酸金属塩粒子の含有量が、上記範囲を超える場合には、トナーの流動性が低下し、カスレが発生する場合がある。
【００９５】
本発明において、撹拌槽内で着色樹脂粒子と外添剤とを撹拌翼によって撹拌、混合する時間は、５〜６００秒であることが好ましく、１０〜３００秒であることがより好ましく、３０〜１５０秒であることが更に好ましい。この時間が５秒未満であると、着色樹脂粒子に外添剤を付着又は一部埋没させ難くなることがあり、逆に３００秒を超えると外添処理が進行し過ぎて、外添剤が着色樹脂粒子に埋没することがあり、噴出しが発生したり、印字耐久性が低下することがある。
【００９６】
（７）トナー
上記（６）の工程を経て得られるトナーは、外添工程において、着色樹脂粒子と外添剤とを、撹拌槽、回転駆動軸及び撹拌翼を有し、攪拌槽の底壁を貫通する回転駆動軸に固定した撹拌翼を該撹拌槽の底部に配置し、撹拌槽内部に複数枚のデフレクターが固定された金属環を撹拌槽上部から吊り下げて配置し、かつ、該撹拌槽内に少なくとも１つのガス導入口とガス排出口をそれぞれ配置した構造を有する回転翼式撹拌装置の槽内で、混合攪拌して外添処理を行なうことにより、着色樹脂粒子の表面に、外添剤を容易に且つ好適に付着させることができ、トナー粒子同士の融着による凝集物の発生割合が少なく、さらに外添剤の好適な付着状態を経時的に維持させることができるため、多枚数の連続印刷を行なっても、カブリ、縦筋等による画質の劣化が起こり難く印字耐久性に優れるトナーである。
【実施例】
【００９７】
以下に、実施例及び比較例を挙げて、本発明を更に具体的に説明するが、本発明は、これらの実施例のみに限定されるものではない。なお、部及び％は、特に断りのない限り質量基準である。
本実施例及び比較例において行った試験方法は以下のとおりである。
【００９８】
（１）樹脂粒子特性
（１−１）体積平均粒径Ｄｖ、及び粒径分布Ｄｖ／Ｄｎ
測定試料（樹脂粒子）を約０．１ｇ秤量し、ビーカーに取り、分散剤としてアルキルベンゼンスルホン酸水溶液（富士フィルム社製、商品名：ドライウエル）０．１ｍｌを加えた。そのビーカーへ、更にアイソトンＩＩを１０〜３０ｍｌ加え、２０Ｗ（Ｗａｔｔ）の超音波分散機で３分間分散させた後、粒径測定機（ベックマン・コールター社製、商品名：マルチサイザー）を用いて、アパーチャー径；１００μｍ、媒体；アイソトンＩＩ、測定粒子個数；１００，０００個の条件下で、樹脂粒子の体積平均粒径（Ｄｖ）、及び個数平均粒径（Ｄｎ）を測定し、粒径分布（Ｄｖ／Ｄｎ）を算出した。  
【００９９】
（１−２）平均円形度
容器中に、予めイオン交換水１０ｍｌを入れ、その中に分散剤として界面活性剤（アルキルベンゼンスルホン酸）０．０２ｇを加え、更に測定試料（樹脂粒子）０．０２ｇを加え、超音波分散機で６０Ｗ（Ｗａｔｔ）、３分間分散処理を行った。測定時の樹脂粒子濃度が３，０００〜１０，０００個／μｌとなるように調整し、０．４μｍ以上の円相当径の樹脂粒子１，０００〜１０，０００個についてフロー式粒子像分析装置（シメックス社製、商品名：ＦＰＩＡ−２１００）を用いて測定した。測定値から平均円形度を求めた。
円形度は下記計算式１に示され、平均円形度は、その平均をとったものである。
計算式１：
（円形度）＝（粒子の投影面積に等しい円の周囲長）／（粒子投影像の周囲長）  
【０１００】
（２）トナー特性
（２−１）流動性
目開きが各々１５０μｍ、７５μｍ、及び４５μｍの３種の篩いをこの順に上から重ねて、一番上の篩い上に測定する重合トナー４ｇを精秤して載せる。次いで、この重ねた３種の篩いを粉体測定機（細川ミクロン社製、商品名「パウダーテスター」）を用いて、振動強度目盛り４の条件で１５秒間振動した後、各篩い上に残った現像剤の質量を測定する。各測定値を以下の式、、及びに入れて、ａ、ｂ、及びｃの値を求め、次に、これらの値を式に入れて、流動性の値を算出する。１サンプルにつき３回測定し、その平均値を求めた。
ａ＝〔（１５０μｍ篩に残った重合体質量(g) ）／４ｇ〕×１００
ｂ＝〔（７５μｍ篩に残った重合体質量(g) ）／４ｇ〕×１００×０．６
ｃ＝〔（４５μｍ篩に残った重合体質量(g) ）／４ｇ〕×１００×０．２
流動性（％）＝１００−（ａ＋ｂ＋ｃ）
【０１０１】
（２−２）ブローオフ帯電量
キャリア（パウダーテック社製、商品名「ＮＺ−３」）９．５ｇ と、試料０．５ｇを秤量し、容積１００ｃｃのガラス瓶に入れ、３０分間、１５０回転／分の回転数で回転させた後、ブローオフメーター（東芝ケミカル社製、商品名「Ｔ Ｂ − ２ ０ ３」 ）を用い、窒素ガスを４．５ｋＰａの圧力でブロー、９．５ｋＰａの圧力で吸引して、ブローオフ帯電量を測定した。
測定は、温度２３℃ 、相対湿度５０％で行った。トナー及び外添剤のブローオフ帯電量の測定により、トナーの帯電極性及び外添剤の帯電極性が分かる。
【０１０２】
（３） 印字試験
（３−１）初期噴出し
印字耐久性試験には、市販の非磁性一成分現像方式のプリンター（ＨＬ−３０４０ＣＮ）を用いた。現像装置のトナーカートリッジに、トナーを充填した後、連続印刷を行なった。連続印字は常温常湿（Ｎ／Ｎ）環境下（温度：２３℃、湿度：５０％）で行っている。
印刷はハーフトーン印字濃度３０％で行い、トナーカートリッジより印刷用紙に噴出したトナーによる０．３×０．３ｍｍ以上の斑点がハーフトーン上にいくつあるか数え、この数が０になるまで印刷を行なった。
評価は印刷物上に出てくる、斑点の数が０になるまでの印刷枚数で行い、この印刷枚数がより少ないほうが、画質に問題なく印刷できたことを示す。
【０１０３】
（３−２）印字濃度及びカブリ（Ｎ／Ｎ環境下）
市販の非磁性一成分現像方式のプリンター（ＨＬ−３０４０ＣＮ）を用い、現像装置のトナーカートリッジに、トナーを充填した後、印字用紙をセットした。常温常湿（Ｎ／Ｎ）環境下（温度：２３℃、湿度：５０％）で、２４時間放置した後、同環境下にて、ベタ印字（印字濃度１００％）を行ない、反射式画像濃度計（マクベス社製、商品名：ＲＤ９１８）を用いてベタ画像の印字濃度を測定した。さらに、その後、白ベタ印字（印字濃度０％）を行ない、白ベタ印字の途中でプリンターを停止させ、現像後の感光体上における非画像部のトナーを、粘着テープ（住友スリーエム社製、商品名：スコッチメンディングテープ８１０−３−１８）に付着させた後、剥ぎ取り、新しい印字用紙に貼り付け、分光色差計（日本電色社製、商品名：ＳＥ−２０００）で色調を測定した。同様に、リファレンスとして、未使用の粘着テープをその印字用紙に貼り付け、同様に色調を測定し、それぞれの色調をＬ＊ａ＊ｂ＊空間の座標として表し、測定サンプルと基準サンプルの色調から色差ΔＥを算出してカブリ値を求めた。カブリ値は、小さい方が、カブリが少なく、画質が良好であることを示す。
【０１０４】
（３−３）印字耐久性（Ｎ／Ｎ環境下）
印字耐久性試験には、市販の非磁性一成分現像方式のプリンター（ＨＬ−３０４０ＣＮ）を用い、現像装置のトナーカートリッジに、トナーを充填した後、印字用紙をセットした。
常温常湿（Ｎ／Ｎ）環境下（温度：２３℃、湿度：５０％）で、２４時間放置した後、同環境下にて、５％印字濃度で１０，０００枚まで連続印字を行い、５００枚ごとに、印字濃度とかぶりを測定した。
５００枚毎に、ベタ印字（印字濃度１００％）を行ない、さらに、白ベタ印字（印字濃度０％）を行ない、（３−２）と同様にして、印字濃度及びカブリ値を求めた。
耐久性の試験は、上記のベタ印字を行った際の印字濃度が１．３以上で、かつ白ベタ印字を行った際のカブリ値が１％以下である画質を維持できる連続印字枚数を１０，０００枚まで試験した。試験結果に、「１０，０００＜」とあるのは、１０，０００枚連続で印字しても、上記基準を満たしていることを示す。
【０１０５】
（実施例１）
スチレン８３部及びｎ−ブチルアクリレート１７部、帯電制御剤として正帯電性の帯電制御樹脂（藤倉化成社製、商品名：ＦＣＡ−２０７Ｐ、スチレン／アクリル樹脂）１部、架橋性の重合性単量体としてジビニルベンゼン０．６部、分子量調整剤としてｔ−ドデシルメルカプタン１．９部、及びマクロモノマーとしてポリメタクリル酸エステルマクロモノマー（東亜合成社製、商品名：ＡＡ６、得られる重合体のＴｇ＝９４℃）０．２５部を、攪拌装置で攪拌、混合した後、さらにメディア式分散機を用いて均一に分散させた。ここに、離型剤としてジペンタエリスリトールヘキサミリステート５部を添加、混合、溶解して、重合性単量体組成物を得た。
【０１０６】
他方、室温下で、イオン交換水２５０部に塩化マグネシウム１０．２部を溶解した水溶液に、イオン交換水５０部に水酸化ナトリウム６．２部を溶解した水溶液を、攪拌下で徐々に添加して、水酸化マグネシウムコロイド（難水溶性の金属水酸化物コロイド）分散液を調製した。
上記水酸化マグネシウムコロイド分散液に、室温下で、上記重合性単量体組成物を投入し、攪拌した。そこへ重合開始剤としてｔ−ブチルパーオキシ−２−エチルヘキサノエート（日本油脂社製、商品名：パーブチルＯ）６部を添加した後、インライン型乳化分散機（荏原製作所社製、商品名：エバラマイルダー）を用いて、１５，０００ｒｐｍの回転数で１０分間高速剪断攪拌して分散を行ない、重合性単量体組成物の液滴形成を行なった。  上記重合性単量体組成物の液滴が分散した懸濁液（重合性単量体組成物分散液）を、攪拌翼を装着した反応器内に投入し、９０℃に昇温し、重合反応を開始させた。重合転化率が、ほぼ１００％に達したときに、シェル用重合性単量体としてメチルメタクリレート１部、及びイオン交換水１０部に溶解したシェル用重合開始剤である２，２'−アゾビス（２−メチル−Ｎ−（２−ヒドロキシエチル）−プロピオンアミド）（和光純薬社製、商品名：ＶＡ−０８６、水溶性）０．３部を添加し、９０℃で４時間反応を継続した後、水冷して反応を停止し、コアシェル型構造を有する樹脂粒子の水分散液を得た。
【０１０７】
上記着色樹脂粒子の水分散液を、室温下で、硫酸を攪拌しながら滴下し、ｐＨが６．５以下となるまで酸洗浄を行なった。次いで、濾過分離を行ない、得られた固形分にイオン交換水５００部を加えて再スラリー化させて、水洗浄処理（洗浄・濾過・脱水）を数回繰り返し行なった。次いで、濾過分離を行ない、得られた固形分を乾燥機の容器内に入れ、４５℃で４８時間乾燥を行ない、乾燥した樹脂粒子を得た。
このとき、得られた樹脂粒子の体積平均粒径（Ｄｖ）は９．１μｍ、粒径分布（Ｄｖ／Ｄｎ）は１．１３、平均円形度は０．９８８であった。
【０１０８】
得られた樹脂粒子１００部に対し、粉状着色剤として、個数平均一次粒径が８０ｎｍのＣ．Ｉ．ピグメントイエロー１５５（クラリアント社製、商品名「Ｔｏｎｅｒ  Ｙｅｌｌｏｗ  ３ＧＰ」）を６部添加し、高速攪拌機（日本コークス社製、商品名：ＣＯＭＰＯＳＩ  ［ＣＰ２］）を用いて、回転駆動軸の軸部から１ｍ３／ｈｒの流量で窒素を流しながら、周速６４ｍ／ｓで５分間混合攪拌して複合化処理を行ない、着色樹脂粒子を得た。
【０１０９】
得られた着色樹脂粒子１００部に、外添剤として、シリカ微粒子（Ａ）として、疎水化された個数平均一次粒径２０ｎｍのシリカ微粒子（キャボットコーポレーション社製、商品名：ＴＧ−７１２０）を０．８部、シリカ微粒子（Ｂ）として、疎水化された個数平均一次粒径５０ｎｍのシリカ微粒子（クラリアント社製、商品名：Ｈ０５ＴＡ）を１．５部、及び脂肪酸金属塩粒子として個数平均一次粒径が０．５μｍステアリン酸亜鉛（堺化学工業社製、商品名：ＳＰＺ１００Ｆ）０．１部を添加し、上述した高速撹拌装置を用いて、回転駆動軸の軸部から０．４ｍ３／ｈｒの流量で窒素を流しながら、撹拌翼の先端速度を６４ｍ／ｓで６０秒間、混合攪拌して外添処理を行なって、トナーを得た。
【０１１０】
高速撹拌機については、、攪拌翼はタービン型撹拌翼を使用し、デフレクター板は金属環に溶接で固定されたもものを使用した。デフレクターの枚数は８枚であり、攪拌槽の内寸高さＨは１５０ｍｍ、攪拌翼の最上部とデフレクターの最下部であるクリアランスＬは１０ｍｍであり、その比（Ｌ／Ｈ）は０．０６７であり、撹拌翼の回転方向の水平面と、デフレクター面とのなす角度θは４５°であった。デフレクター板８枚の合計面積は、撹拌槽底面積の０．２８倍であった。
また、処理中は、７℃のチラー水を用いて攪拌槽を冷却して、撹拌槽の槽内温度が３５℃となるように制御した。
得られたトナーのトナー物性測定および印字試験を行った。その結果を、表１に記載する。
【０１１１】
【表１】
2012212062.tif 000003
【０１１２】
（実施例２）
実施例１において用いた粉状着色剤の添加量を、６部から８部に変更した以外は、実施例１と同様にしてトナーを得た。得られたトナーについて、トナー物性測定および印字試験を行った。その結果を、表１に記載する。
【０１１３】
（実施例３）
実施例１において、撹拌翼の周速を６４ｍ／ｓから５０ｍ／ｓに変更した以外は、実施例１と同様にしてトナーを得た。得られたトナーについて、トナー物性測定および印字試験を行った。その結果を、表１に記載する。
【０１１４】
（比較例１）
実施例１において、撹拌装置をを日本コークス製のＣＯＭＰＯＳＩ［ＣＰ２］（：商品名）から、日本コークス社製、ＦＭ１０（：商品名）に変更し、周速を３８．５ｍ／ｓ、デフレクタ枚数を１枚、撹拌槽底部の面積に対する各デフレクターの合計面積を０．４倍、撹拌翼の回転方向の水平面と、デフレクター面とのなす角度θを９０°に変更した以外は、実施例１と同様にしてトナーを得た。得られたトナーについて、トナー物性測定および印字試験を行った。その結果を、表１に記載する。
【０１１５】
表１から、デフレクターを１枚有さない装置を用いて外添処理を行って製造した比較例１のトナーは、初期印字試験において、印字濃度が低く、カブリ及び噴出しが発生し易いことが分かる。また、比較例１のトナーでは、初期印字試験の結果が悪かったので、印字耐久性の試験は行わなかった。
これに対して、本発明の特徴である複数枚のデフレクターを有する撹拌装置を用いて外添処理を行った実施例１〜３のトナーは、初期印字試験において、印字濃度が高く、カブリ及び噴出しが発生し難く、印字耐久性も高い。
【図面の簡単な説明】
【０１１６】
【図１】本発明で用いる回転翼式撹拌装置を側面から見た模式図である。
【図２】本発明で用いる回転翼式撹拌装置のデフレクターを上部から見た模式図である。
【図３】撹拌翼の回転方向の水平面と、デフレクター面とのなす角度θを示す図である。
【符号の説明】
【０１１７】
１    撹拌槽
２    蓋
３    支柱
４    支持棒
５    金属環
６    デフレクター
７    撹拌翼
【図１】
2012212062.tif 000004
【図２】
2012212062.tif 000005
【図３】
2012212062.tif 000006